(57)【要約】  【課題】      安価で環境にやさしく、陰イオン吸着性に優れた陰イオン吸着炭素材料の製造装置を提供すること。  【解決手段】  金属塩化物ＣａＣｌ2 を含む溶液３に接触させた植物からなる原料２を炭化する炭化手段８を有する。  【選択図】    図１
2006061770.tif 000002
【特許請求の範囲】
【請求項１】
金属塩化物を含む溶液に接触させた植物からなる原料を炭化する炭化手段を有することを特徴とする陰イオン吸着炭素材料の製造装置。
【請求項２】
植物からなる原料を金属塩化物を含む溶液に接触させる手段と、接触後の前記原料を炭化する炭化手段を有することを特徴とする陰イオン吸着炭素材料の製造装置。
【請求項３】
陰イオン吸着炭素材料を得るための中間体を乾燥する乾燥エリアを備え、この乾燥エリアで炭化手段の排熱を利用して前記中間体を乾燥するように構成してある請求項１または２に記載の陰イオン吸着炭素材料の製造装置。
【請求項４】
前記炭化手段が、植物からなる原料を炭化して、その内部に微細孔を形成し、その微細孔壁表面に多数の官能基を引き出すと共に、この官能基に、吸着対象の陰イオンとイオン交換が可能な陰イオンを、金属イオンを介してまたは直接結合させるものである請求項１〜３の何れかに記載の陰イオン吸着炭素材料の製造装置。
【請求項５】
前記炭化手段による炭化温度が４００℃〜１０００℃である請求項１〜４の何れかに記載の陰イオン吸着炭素材料の製造装置。
【請求項６】
前記炭化手段で生成した炭化物を水および／または酸溶液に接触させることにより、炭化物に付着した余分な金属塩化物の結晶を除去し、陰イオンの吸着能を高める手段を備えてなる請求項１〜５の何れかに記載の陰イオン吸着炭素材料の製造装置。
【発明の詳細な説明】
【技術分野】
【０００１】
この発明は、硝酸イオンやフッ化物イオンなどの陰イオンを吸着する陰イオン吸着炭素材料の製造装置に関する。
【背景技術】
【０００２】
重金属、農薬、有機塩素化合物による水質や土壌の汚染は、環境を破壊するものとして問題になっている。これらの有害物質は活性炭やゼオライト等の吸着材で吸着除去することができるが、陰イオンの形態で存在する硝酸性窒素または亜硝酸性窒素、フッ素、ヒ素、シアン等は吸着材による処理が難しいのが現状である。
【０００３】
すなわち、硝酸性窒素および亜硝酸性窒素は、茶畑やゴルフ場芝地等で用いられる肥料に含まれ、現在、大きな問題となっている地下水汚染の一因となっている。これは、硝酸イオンおよび亜硝酸イオンが、マイナス電荷を持ち、他の化学物質と結合して難溶性の塩にならないため、マイナスに荷電している土壌から最も溶脱しやすいためである。そして、上記問題の対策が必要であるが、例えば、硝酸イオンおよび亜硝酸イオンを除去するための脱窒菌などを利用した微生物処理では嫌気条件が必要であるなどの制限があり、また、その他の方法も同様であり有効な対策は見出されていない。その上、最近では、硝酸性窒素および亜硝酸性窒素が環境ホルモンである疑いまで出てきている。
【０００４】
また、フッ素は半導体、ガラス、メッキ工場などの排水に含まれており、工場排水中のフッ素はカルシウム化合物を添加しフッ化カルシウムとして除去する方法がとられているが、さらに活性アルミナやフッ素用の陰イオン交換樹脂による吸着塔の設置が必要でコストがかかっている。しかも、環境基準０．８ｍｇ／Ｌ以下にしようとすると、高価な専用の陰イオン交換樹脂が必要となる。その他、工場排水や地下水に含まれるヒ素やシアンなどの処理にも別途高価な陰イオン交換樹脂が必要である。
【０００５】
上述のように、硝酸イオンをはじめとする上記陰イオンを吸着する安価な材料は、現在のところなく、そのため、これらの陰イオンによる汚染は広まる傾向にあり、また、前記陰イオンに一度汚染されるとその修復には多大なコストが必要となる。
【特許文献１】特開平１０−１６５８２４号公報
【発明の開示】
【発明が解決しようとする課題】
【０００６】
そこで安価で環境にやさしい陰イオン吸着素材が求められている。活性炭とともに多孔質材料の代表である木炭は、調湿材や河川浄化、土壌改良材として広く普及しており、例えば排ガス中の塩素系ガスや硫黄酸化物などの除去にも利用されているが、これは活性炭と同様に多孔質炭素材料の内部の微細孔による吸着特性だけを利用しているに過ぎず、陰イオンの形態で存在する硝酸性窒素または亜硝酸性窒素、フッ素、ヒ素、シアンなどはほとんど吸着しない。
【０００７】
そこで、本発明者らは、鋭意研究の結果、植物からなる原料を炭化する前に、当該原料に予め金属塩化物を含む溶液、例えばＣａＣｌ2 を含む溶液を接触させて原料内にＣａＣｌ2 を導入しておき、その後、このＣａＣｌ2 を導入した原料を炭化すれば、これにより得られる炭化材料が優れた陰イオンの吸着性能を有することを知見するに至った。
【０００８】
この発明は上述の事柄に留意してなされたもので、その目的は、安価で環境にやさしく、陰イオン吸着性に優れた陰イオン吸着炭素材料の製造装置を提供することである。
【課題を解決するための手段】
【０００９】
上記目的を達成するために、第１発明の陰イオン吸着炭素材料の製造装置は、金属塩化物を含む溶液に接触させた植物からなる原料を炭化する炭化手段を有することを特徴としている（請求項１）。この場合、炭化手段として、炭化温度を設定可能な炭化炉が用いられている。
【００１０】
第２発明の陰イオン吸着炭素材料の製造装置は、植物からなる原料を金属塩化物を含む溶液に接触させる手段と、接触後の前記原料を炭化する炭化手段を有することを特徴としている（請求項２）。この場合、炭化手段として、炭化温度を設定可能な炭化炉が用いられている。また、金属塩化物を含む溶液を前記植物からなる原料に接触させる手段としては、前記溶液の滴下手段、塗布手段、吹付け手段、噴霧手段なども考えられるが、前記原料を前記溶液に浸漬させる浸漬手段が最も効率的である。
【００１１】
前記原料としては、植物体であれば何でもよいが、天然繊維や木質材料の１種以上からなり、かつ炭化物が微細孔を有するものが好ましく、例えば、間伐材、伐採木、廃木材等全ての木質材料や麻等の天然繊維を挙げることができる。特に、前記原料として、吸水性の高い檜や杉等の針葉樹を例えば５０ｍｍ以下のサイズにチップ化した木質チップを用いるのが好ましい。さらに、前記木質チップの他に、竹、おが屑、籾殻、椰子、ビンロウジュ、ジュート、藁、ミカンやリンゴの皮、ミカンやリンゴの搾りかす等の農産廃棄物を用いてもよい。また、植物体の中で特に通道組織（道管、仮道管または師管）を有する部分が好ましい。
【００１２】
前記原料に予め金属塩化物を含む溶液を接触させてある場合には、請求項１に示すように、陰イオン吸着炭素材料の製造装置に、金属塩化物を含む溶液に原料を接触させる手段を必要としていないが、請求項２のように、陰イオン吸着炭素材料の製造装置が金属塩化物を含む溶液に原料を接触させる手段を有する場合には、任意の植物からなる原料を使用することができる。
【００１３】
また、前記炭化物内に結合される金属化合物とは、炭化物内に単に付着している金属塩化物を除く金属塩化物であり、炭化物内に結合しているため、水や酸で洗い流した後に溶解せずに残留する金属塩化物をいう。そして、金属塩化物の含有量は２％を下回ると陰イオン吸着能が劣り、２５％を上回っても陰イオン吸着能は向上しない傾向がある。したがって、炭化物内に結合される金属塩化物を灰分として２％〜２５％含有させることが望ましい。
【００１４】
陰イオン吸着炭素材料を得るための中間体を乾燥する乾燥エリアを備え、この乾燥エリアで炭化手段の排熱を利用して前記中間体を乾燥するように構成してあってもよい（請求項３）。
【００１５】
前記炭化手段が、植物からなる原料を炭化して、その内部に微細孔を形成し、その微細孔壁表面に多数の官能基を引き出すと共に、この官能基に、吸着対象の陰イオンとイオン交換が可能な陰イオンを、金属イオンを介してまたは直接結合させるものであってもよい（請求項４）。なお、陰イオン吸着炭素材料が吸着可能な陰イオンは、炭素材料の微細孔壁表面に予め結合させてある陰イオンとイオン交換が可能な陰イオンであり、当然、前記炭素材料の微細孔壁表面の官能基に予め金属イオンを介してまたは直接結合させてある金属塩化物に含まれる陰イオン以外の陰イオンである。
【００１６】
前記炭化手段による炭化温度が４００℃〜１０００℃であってもよい（請求項５）。なお、この炭化温度は好ましくは５００℃〜９００℃であり、最も好ましいのは６５０℃〜７５０℃である。
【００１７】
特に金属塩化物としてＣａＣｌ2 を用いた場合には、電子顕微鏡で観察すると、炭化手段が特に約６５０℃〜７５０℃の炭化温度を１時間持続させた後に自然冷却させるものであるときに、より多くの官能基を形成でき、金属塩化物の微粒子が炭化物の微細孔壁面に半ば析出するように均一に分散させることができることを知見するに至った。
【００１８】
前記炭化手段で生成した炭化物を水および／または酸溶液に接触させることにより、炭化物に付着した余分な金属塩化物の結晶を除去し、陰イオンの吸着能を高める手段を備えてなってもよい（請求項６）。なお、水および／または酸を前記炭化物に接触させる方法としては、水および／または酸の滴下、塗布、吹付け、噴霧などが可能であるが、前記炭化物を水および／または酸に浸漬させることが最も効率的である。
【発明の効果】
【００１９】
第１，２発明の陰イオン吸着炭素材料の製造装置によって形成される陰イオン吸着炭素材料は、炭化物内に含有する金属塩化物の塩化物イオンが陰イオン交換能を発現するため、炭化物は陰イオン吸着炭素材料として機能するのである。なお、前記金属塩化物として特に、ＣａＣｌ2 またはＢａＣｌ2 が挙げられる。
【００２０】
つまり、前記植物からなる原料を、金属塩化物として例えばＣａＣｌ2 を含む溶液に浸漬して、原料にＣａイオンとＣｌイオンとを導入処理し、その後、このＣａＣｌ2 導入材を炭化して得られたＣａＣｌ2 導入炭には、優れた陰イオン吸着能が認められる。
【００２１】
図５（Ａ）に示すように、原料としての木質チップ２をＣａＣｌ2 溶液３に浸漬してＣａＣｌ2 溶液３に接触させると、ＣａＣｌ2 溶液３中のＣａイオンとＣｌイオンが木質チップ２に導入され、同図（Ｃ）に示すように、ＣａＣｌ2 導入チップ５が得られる。これは、同図（Ｂ）に示すように、木質チップ２中の組織、特に通道組織にＣａＣｌ2 溶液３が染み込むからである。なお、原料の前処理（接触処理）に用いる前記ＣａＣｌ2 溶液３の濃度としては、ＣａＣｌ2 ０．１重量％〜５０重量％が好ましく、１重量％〜２０重量％がコスト的により好ましい。０．１重量％を下回ると高い陰イオン吸着能は発現されず、５０重量％を越えても陰イオン吸着能は向上しない。
【００２２】
陰イオン吸着炭素材料を得るための中間体を乾燥する乾燥エリアを備え、この乾燥エリアで炭化手段の排熱を利用して前記中間体を乾燥するように構成してある場合（請求項３）には、この中間体を炭化するときに必要な加熱時間を短くすることができる。また、炭化物からなる中間体を後述する水および／または酸溶液に接触させた場合にも、これを乾燥させることにより、軽量で取扱い容易な陰イオン吸着炭素材料を得ることができる。なお、乾燥エリアでは排熱を利用して乾燥を行なうので、エネルギーを効率よく用いることができる。
【００２３】
前記炭化手段が、植物からなる原料を炭化して、その内部に微細孔を形成し、その微細孔壁表面に多数の官能基を引き出すと共に、この官能基に、吸着対象の陰イオン（例えばＮＯ3 - ）とイオン交換が可能な陰イオン（例えばＣｌ- ）を、金属イオンを介してまたは直接結合させるものである場合（請求項４）には、金属塩化物を接触させた植物からなる原料の炭化によって、陰イオンの吸着能力を効率的に引き上げることができる。
【００２４】
つまり、例えば前記ＣａＣｌ2 導入チップ５を、図６（Ａ）に示すように炭化すると、同図（Ｃ）に示すように炭素材料１が得られる。この炭化の過程では、ＣａＣｌ2 導入チップ５中の有機物が熱で分解するのと同時に、ＣｌイオンおよびＣａイオンがＣａＣｌ2 導入チップ５の微細孔壁表面に析出する。このとき、同図（Ｂ）に示すように、ＣｌイオンおよびＣａイオンはＣａＣｌ2 導入チップ５の微細孔壁表面に微細で高分散状態に析出し、多くの官能基を微細孔壁の隅々から引き出す。その結果、同図（Ｃ）に示すように、Ｃｌイオンが、微細孔壁表面に引き出された多数の官能基に金属イオン（この場合Ｃａ2+）を介してまたは直接結合された状態になると考えられる。
【００２５】
前記炭化手段による炭化温度が４００℃〜１０００℃である場合（請求項５）には、この発明の製造装置によって形成された陰イオン吸着炭素材料の陰イオン吸着能を高めることができる。この炭化処理温度が４００℃を下回ると微細孔が発達せず吸着材としての性能が劣り、前記温度が１０００℃を超えると炭素化が進みすぎることにより吸着特性が得られないためである。
【００２６】
前記炭化手段で生成した炭化物を水および／または酸溶液に接触させることにより、炭化物に付着した余分な金属塩化物の結晶を除去し、陰イオンの吸着能を高める手段を備えてなる場合（請求項６）には、陰イオン吸着炭素材料の陰イオンの吸着能力を高めることができるので好ましい。
【００２７】
すなわち、図５および図６に示したようにして得られた炭素材料（ＣａＣｌ2 炭）１を、図７（Ａ）に示すように、例えば塩酸１３や硫酸等の酸に浸漬（接触）させると、炭素材料１に付着していた余分な金属塩化物の結晶が除去される。しかも、酸として塩酸１３を用いた場合は、前記炭素材料１の官能基と結合するＣｌイオンが新たに増加し、図７（Ｂ）から図７（Ｃ）に示す状態に変わり、これらのことから、製造した陰イオン吸着炭素材料の陰イオン吸着能が高まって好ましい。なお、前記炭化物に塩酸１３等の酸ではなく水を接触させた場合にも、炭素材料１に付着していた余分な金属塩化物の結晶が除去され、陰イオン吸着能を高めることができる。
【００２８】
この発明では、陰イオン交換樹脂と同等あるいはそれ以上に優れた陰イオン吸着特性を持つ陰イオン吸着炭素材料が得られる。さらに、前記陰イオン吸着炭素材料は、植物からなる原料を主体としており、環境にやさしいものとなっている。
【発明を実施するための最良の形態】
【００２９】
図１〜図８は、この発明の一実施の形態を示す。図１は、この発明の一実施の形態に係る陰イオン吸着炭素材料（以下、炭素材料という）１を製造する装置の一例を概略的に示すもので、この図において、２は原料植物で、この実施例では木質チップである。この木質チップ２は、例えば、吸水性の高い檜や杉等の針葉樹を５０ｍｍ以下の適宜のサイズにチップ化したものである。
【００３０】
そして、前記木質チップ２は、適宜濃度の金属塩化物溶液（この実施の形態ではＣａＣｌ2 溶液）３を収容した処理槽４（金属塩化物を含む溶液に接触させる手段）に送られ、この処理槽４内において木質チップ２に対する金属塩化物（この実施の形態ではＣａＣｌ2 ）の導入処理が行われ、金属塩化物導入チップ５が形成される。なお、６は処理槽４内に設けられる攪拌用羽根で、モータ（図示していない）によって回転駆動され、処理槽４内の液等を攪拌する際に用いられる。なおここで、金属塩化物溶液に対して、Ｃａ（ＯＨ）2 を僅かに加えておくことが、陰イオン吸着能を向上させる上で好ましい。
【００３１】
上記のようにして得られた金属塩化物導入チップ５は、乾燥機７によって乾燥処理された後、炭化処理炉８（炭化手段）に送られ、炭化処理される。なお、前記乾燥機７は、炭素材料１を得るための中間体としての金属塩化物導入チップ５を乾燥する乾燥エリアの一例であり、炭化処理炉８から排出される排熱を前記乾燥処理に利用するように構成されている。
【００３２】
前記炭化処理炉８の内部には、適宜の熱源９によって加熱される炭化炉本体１０が収容されている。そして、金属塩化物導入チップ５は、導入部１１を経て前記炭化炉本体１０内に供給され、適宜の温度（後述する）および適宜の時間（後述する）の加熱により炭化されて炭化物となり、この炭化物が炭素材料１として排出部１２から炭化炉本体１０外に排出される。
【００３３】
その後、前記炭素材料１は、水またはＨＣｌ溶液（塩酸）１３を収容した処理槽１４（陰イオンの吸着能を高める手段）に送られ、この処理槽１４内において炭素材料１の水またはＨＣｌ溶液１３に対する接触（浸漬）処理が行われる。なお、１５は処理槽１４内に設けられる攪拌用羽根で、モータ（図示していない）によって回転駆動され、処理槽１４内の液等を攪拌する際に用いられる。酸への接触処理を行った後に水への接触処理を行うこともあり、またその逆の手順で行ってもよい。
【００３４】
続いて、前記炭素材料１は、乾燥機１６に送られ、乾燥処理された後、適宜径の粒体（ペレット）１ａやより細かな粉体１ｂに形成される。なお、前記乾燥機１６は、ペレット１ａや粉体１ｂに整粒される前の中間体としての炭素材料１を乾燥する乾燥エリアの一例であり、炭化処理炉８から排出される排熱を前記乾燥処理に利用するように構成されている。
【００３５】
なお、図２（Ａ）には、長さが１０ｍｍ程度のチップ状に形成された炭素材料１を示し、図２（Ｂ）には、前記チップ状の炭素材料１を適宜径の粒体（ペレット）１ａに形成した例を示している。
【００３６】
次に、図１に示した装置を用いて、原料植物２から炭素材料１を得る手順の一例を、図１および図３を参照しながら詳細に説明する。まず、檜や杉等の針葉樹を１０ｍｍ以下の適宜のサイズにチップ化した木質チップ２を用意する（ステップＳ１）。
【００３７】
続いて、前記木質チップ２を処理槽４内の１〜２０重量％に調整されたＣａＣｌ2 溶液３内に例えば、３時間以上浸漬する。この木質チップ２の浸漬中に、攪拌羽根６を回転させることが好ましい。これによって、ＣａＣｌ2 溶液３が木質チップ２に染み込むことができ、木質チップ２にＣａイオンおよびＣｌイオンが導入された金属塩化物導入チップ５が得られる（ステップＳ２）。
【００３８】
そして、前記金属塩化物導入チップ５は、乾燥機７に送られて乾燥処理される（ステップＳ３）。
【００３９】
その後、前記木質チップ２は、炭化処理炉８の炭化炉本体１０に供給され、４００℃〜１０００℃の温度範囲（この実施の形態では７００℃）で１時間程度加熱され炭化処理される（ステップＳ４）。これによって、炭素材料１が得られる。
【００４０】
前記炭素材料１は、処理槽１４に供給され、処理槽１４内の０．０１ｍｏｌ／Ｌ〜１１ｍｏｌ／Ｌ（例えば５ｍｏｌ／Ｌ）に調整されたＨＣｌ溶液１３に浸漬処理される（ステップＳ５）。この場合、攪拌羽根１５を回転させるのが好ましく、これによって、炭素材料１内に残留する余分な金属塩化物（ＣａＣｌ2 ）の結晶を除去することができるとともに、塩化物イオンをさらに付加させることができ、所望の炭素材料１が得られる。
【００４１】
そして、前記浸漬処理後の炭素材料１は、一般的には乾燥機１６において乾燥処理される（ステップＳ６）。この場合、炭素材料１をそのまま乾燥機１６に送るようにしてもよいが、適宜のアルカリ溶液に浸漬するなどして中和処理したり、さらには、中和処理後に水洗いしてもよい。なお、炭素材料１を湿潤状態で使用するときは、乾燥処理をしないこともある。
【００４２】
そして、前記乾燥処理後の炭素材料１は、チップ状のまま使用することもできるが、この実施例では適宜の加工機を用いて適宜径の粒体（ペレット）１ａやより細かな粉体１ｂに形成してある（ステップＳ７）。また、前記炭素材料１は、単体で使用される以外に、例えば、不織布に添着した状態で使用されることも考えられる。
【００４３】
なお、前記炭素材料１は、上記ステップＳ１からステップＳ７までが全て同一工場内で行われて製造されるものに限られない。例えば、他の工場等にて上記ステップＳ１〜Ｓ７のうちのあるステップまで製造されている場合、途中のステップから始めて炭素材料１を製造すればよい。
【００４４】
前記炭素材料１は、硝酸性窒素、亜硝酸性窒素を吸着するので、例えば、以下に示す三つの用途に利用することが考えられる。まず、炭素材料１は、図４（Ａ）に示すように、水質浄化のために用いることができる。この場合、微生物担体としても機能する。また、炭素材料１は、図４（Ｂ）に示すように、畜産による汚染の防止のために用いることができる。具体的には、畜産糞尿堆積地や堆肥化設備近傍等糞尿の流出するおそれのある地域への適用が考えられる。さらに、炭素材料１は、図４（Ｃ）に示すように、農業用として過剰施肥汚染防止のために用いることができる。すなわち、過剰施肥により植物に利用されなかった窒素分を吸着させることができ、その後の炭素材料１を緩効性肥料として利用することもできる。また、特に火災が発生した場合には大量の窒素肥料、アミノ酸の散布など窒素汚染が激しく、そのような地域への適用も可能である。
【００４５】
また、炭素材料１は、フッ素を吸着するので、図４（Ｄ）に示すように、排水（廃水）処理のために用いることができる。具体的には、フッ酸による洗浄を行っている半導体工場、ガラス工場、メッキ工場等に設けられた最終処理設備への適用が考えられる。
【００４６】
なお、この発明は上記の実施の形態に限られず、種々に変形して実施することができる。例えば、上記実施の形態では、金属塩化物として、最も高性能な陰イオン吸着炭素材料が得られるＣａＣｌ2 を挙げているが、ＢａＣｌ2 やＭｎＣｌ2 等でもよい。
【００４７】
また、上記実施の形態では、処理槽１４内において炭素材料１のＨＣｌ溶液１３に対する接触処理を行っているが、ＨＣｌ溶液１３に代えて水を用いてもよい。この場合、塩化物イオンの付加は行われず、炭素材料１内に残留する余分な金属塩化物の結晶を除去するのみとなる。
【００４８】
さらに、上記実施の形態では、金属塩化物導入チップ５を炭化処理炉８にて炭化処理して炭素材料１を得た後、処理槽１４へと送っているが、処理槽１４へと送らなくてもよい。この場合、前記炭素材料１を乾燥機１６に送る必要がないので、炭素材料１の製造方法は、上記ステップＳ５，Ｓ６が省かれたものとなる。また、この場合、炭素材料１の製造方法としては、ステップＳ１〜Ｓ４で終了してもよいし、その後ステップＳ７を行ってもよい。
【００４９】
次に、前記炭素材料１の硝酸性窒素および亜硝酸性窒素の吸着性能を調べるために行った試験について説明する。硝酸性窒素および亜硝酸性窒素の吸着性能の試験方法および試験結果について説明すると、以下の通りである。
【００５０】
まず、以下に示す計七つのサンプル（１）〜（７）をそれぞれ２００ｍｇずつ２組用意した。すなわち、
（１）木質チップ２を７００℃で１時間加熱し炭化させて得られた木炭
（２）木質チップ２を７００℃で１時間加熱し炭化させ、その後、１ｍｏｌ／ＬのＦｅＣｌ3 溶液に浸漬し水洗いして得られた塩化鉄木炭
（３）陰イオン交換樹脂
（４）木質チップ２を１０重量％のＢａＣｌ2 溶液に浸漬した後７００℃で１時間加熱し炭化させて得られたＢａＣｌ2 炭
（５）木質チップ２を１０重量％のＢａＣｌ2 溶液に浸漬した後７００℃で１時間加熱し炭化させ、その後、５ｍｏｌ／ＬのＨＣｌ溶液に浸漬処理して得られたＨＣｌ処理ＢａＣｌ2 炭
（６）木質チップ２を１０重量％のＣａＣｌ2 溶液に浸漬した後７００℃で１時間加熱し炭化させて得られたＣａＣｌ2 炭
（７）木質チップ２を１０重量％のＣａＣｌ2 溶液に浸漬した後７００℃で１時間加熱し炭化させ、その後、５ｍｏｌ／ＬのＨＣｌ溶液に浸漬処理して得られたＨＣｌ処理ＣａＣｌ2 炭
の計七つのサンプルを２組用意した。なお、（４）〜（７）のサンプルは上記炭素材料１に相当するものであり、（１）〜（３）のサンプルは炭素材料１と比較するためのものである。
【００５１】
そして、一方の組の各サンプルを、硝酸性窒素の濃度が５０ｍｇ／Ｌ（５０ｐｐｍ）の硝酸性窒素溶液５０ｍＬ（第１標準液）に個別に投入し、また、他方の組の各サンプルを、亜硝酸性窒素の濃度が５０ｍｇ／Ｌ（５０ｐｐｍ）の亜硝酸性窒素溶液５０ｍＬ（第２標準液）に個別に投入した。その後、２００ｒｐｍ、２０℃の条件下で、１０時間振とう後、第１標準液中の硝酸性窒素の濃度および第２標準液中の亜硝酸性窒素の濃度をそれぞれ測定し、各サンプルによる硝酸性窒素および亜硝酸性窒素の吸着量を計算した。
【００５２】
図９は、上記試験によって得られた各サンプルの硝酸性窒素吸着能および亜硝酸性窒素吸着能の比較結果を表す。なお、この図では、各サンプルの硝酸性窒素・亜硝酸性窒素吸着量を一対の棒グラフで示しており、左側の棒グラフが硝酸性窒素吸着量、右側の棒グラフが亜硝酸性窒素吸着量を示している。この図に示す結果から、本発明のサンプルはいずれも高い硝酸性窒素吸着能および亜硝酸性窒素吸着能を持つことがわかる。さらに、（４）のＢａＣｌ2 炭と（５）のＨＣｌ処理ＢａＣｌ2 炭の硝酸性窒素および亜硝酸性窒素の吸着量を比較し、また、（６）のＣａＣｌ2 炭と（７）のＨＣｌ処理ＣａＣｌ2 炭の硝酸性窒素および亜硝酸性窒素の吸着量を比較することにより、炭素材料１の硝酸性窒素・亜硝酸性窒素吸着能をより高めるためには、炭素材料１をＨＣｌ溶液に浸漬する処理（ＨＣｌ処理）を行ったほうがよいことがわかる。しかし、ＨＣｌ処理を行わなくても十分に高い硝酸性窒素・亜硝酸性窒素吸着能を持った炭素材料１が得られ、この場合には、ＨＣｌ溶液の接触処理を行わない分だけ低いコストで炭素材料１を製造することができる。
【００５３】
ここで、前記炭素材料１が例えば硝酸イオンを吸着するのは、図８（Ａ）に示すように、炭素材料（ＣａＣｌ2 炭）１を硝酸溶液１７に浸漬すると、炭素材料１の表面の官能基にＣａイオンを介してまたは直接結合されたＣｌイオン（同図（Ｂ）参照）と硝酸溶液１７中のＮＯ3 イオンが交換され（同図（Ｃ）参照）、ＮＯ3 イオンが炭素材料１に吸着される（同図（Ｄ）参照）からであると考えられる。
【００５４】
また、図８（Ｅ）は、ＮＯ3 イオンを吸着して図８（Ｄ）に示す状態となった炭素材料１を、高濃度の塩化物溶液（例えばＫＣｌやＮａＣｌの金属塩化物溶液、またはＨＣｌ溶液）に浸漬した後の状態を示す。すなわち、炭素材料１に吸着されたＮＯ3 イオンは、塩化物溶液によってＣｌイオンと交換され、これにより炭素材料１が再生され、ＮＯ3 イオンなどの陰イオンを吸着可能な状態となる。すなわち、この発明の炭素材料１は、上記製造方法により常に新たに得られるものに限られず、前記製造方法により得られ、陰イオン（例えばＮＯ3 イオン）を吸着した炭素材料１から、吸着した陰イオン（ＮＯ3 イオン）が除去されるとともに、次の吸着対象の陰イオン（例えばＮＯ3 イオン）とイオン交換が可能な陰イオン（この実施の形態ではＣｌイオン）を前記除去した陰イオン（ＮＯ3 イオン）に替えて結合させることによって得られたもの（すなわち再生されたもの）でもよい。また、上記塩化物溶液に代えて硫酸を用いた場合は、ＮＯ3 イオンは、上記Ｃｌイオンに代えてＳＯ4 イオンとイオン交換されることとなる。
【００５５】
次に、上記ステップＳ２において木質チップ２を浸漬する金属塩化物溶液（ＣａＣｌ2 溶液）３の濃度が、製造後の炭素材料１の陰イオン吸着能に与える影響を調べるために行った試験について述べる。上記試験は、木質チップ２をＣａＣｌ2 溶液３に浸漬した後、７００℃で１時間の加熱により炭化し、水洗いして得た炭素材料１を、硝酸性窒素の濃度が５０ｍｇ／Ｌ（５０ｐｐｍ）の硝酸性窒素溶液５０ｍＬ（標準液）に投入し、前記炭素材料１の硝酸性窒素の吸着能を調べたもので、前記ＣａＣｌ2 溶液３として、濃度が１重量％、３重量％、５重量％、７重量％、１０重量％、１２重量％、１４重量％、１７重量％、２０重量％のものが用いられた。また、比較のために、木質チップ２を１０重量％のＣａＣｌ2 溶液３に浸漬した後、７００℃で１時間の加熱により炭化し、ＨＣｌ処理して得た炭素材料１の硝酸性窒素の吸着能についても調べた。上記試験の結果を図１０に示す。
【００５６】
図１０に示す結果から明らかなように、炭素材料１の陰イオン吸着能はＣａＣｌ2 溶液の濃度に比例して高くなるわけではなく、コスト面等から考えれば、１０重量％程度とすることが最も好ましいといえる。また、この図１０に示す結果からも、炭素材料１の陰イオン吸着能をより高めるためには、炭素材料１をＨＣｌ処理したほうがよいことがわかる。
【００５７】
次に、硝酸性窒素の吸着に使用された炭素材料１をＫＣｌ（またはＮａＣｌ）溶液によって再生し、再生された炭素材料１の硝酸性窒素吸着能を調べるために行った再生試験について説明する。
【００５８】
まず、炭素材料１として、木質チップ２を１０重量％のＣａＣｌ2 溶液に浸漬した後７００℃で１時間加熱し炭化させて得られたＣａＣｌ2 炭を２００ｍｇ用意した。そして、このＣａＣｌ2 炭を、硝酸性窒素の濃度が５０ｍｇ／Ｌ（５０ｐｐｍ）の硝酸性窒素溶液５０ｍＬ（標準液）に投入し、２００ｒｐｍ、２０℃の条件下で、１０時間振とう後、前記標準液中の硝酸性窒素の濃度を測定し、前記ＣａＣｌ2 炭による硝酸性窒素の吸着量を計算した（初回）。
【００５９】
続いて、前記ＣａＣｌ2 炭を１ｍｏｌ／ＬのＫＣｌ（またはＮａＣｌ）溶液で洗浄し、さらに水洗いして再生した。その後、新たに用意した標準液（すなわち、硝酸性窒素の濃度が５０ｍｇ／Ｌの硝酸性窒素溶液５０ｍＬ）に再生したＣａＣｌ2 炭を投入し、２００ｒｐｍ、２０℃の条件下で、１０時間振とう後、前記標準液中の硝酸性窒素の濃度を測定し、前記ＣａＣｌ2 炭による硝酸性窒素の吸着量を計算した。そして、このＣａＣｌ2 炭の再生から硝酸性窒素の吸着量の計算までの処理を計３回行った（再生一回目〜三回目）。
【００６０】
上記再生試験の結果、すなわち、ＣａＣｌ2 炭による硝酸性窒素の吸着量は、
初回      …９．５ｍｇ／ｇ
再生一回目…９．０ｍｇ／ｇ
再生二回目…９．１ｍｇ／ｇ
再生三回目…８．８ｍｇ／ｇ
であった。以上のことから、硝酸性窒素の吸着に使用した炭素材料１（ＣａＣｌ2 炭）は、濃いＫＣｌ（またはＮａＣｌ）溶液で洗浄しさらに水洗いすれば再生することが確認された。これは、硝酸性窒素を吸着したＣａＣｌ2 炭をＫＣｌ（またはＮａＣｌ）溶液で洗浄し、さらに水洗いすることにより、ＣａＣｌ2 炭から硝酸性窒素が除去され、この除去された硝酸性窒素に代わってＣｌ- が官能基に結合されるためであると考えられる。また、上記再生試験の結果から、炭素材料１（ＣａＣｌ2 炭）は、ＫＣｌ（またはＮａＣｌ）溶液を用いた洗浄と水洗いとを行うことにより再生させれば、硝酸性窒素の吸着に複数回使用することができることも確認された。なお、前記炭素材料１（ＣａＣｌ2 炭）を亜硝酸性窒素の吸着に使用した場合でも、再生する原理は同じである。
【００６１】
次に、炭素材料１として、木質チップ２を１０重量％のＣａＣｌ2 溶液に浸漬した後７００℃で１時間加熱し炭化させ、その後、５ｍｏｌ／ＬのＨＣｌ溶液に浸漬処理して得られたＨＣｌ処理ＣａＣｌ2 炭を用い、このＨＣｌ処理ＣａＣｌ2 炭について上記と同様に再生試験を行った結果を示す。
【００６２】
上記再生試験の結果、すなわち、ＨＣｌ処理ＣａＣｌ2 炭による硝酸性窒素の吸着量は、
初回      …１１．０ｍｇ／ｇ
再生一回目…１１．０ｍｇ／ｇ
再生二回目…１０．８ｍｇ／ｇ
再生三回目…１０．８ｍｇ／ｇ
であった。以上のことから、炭化後にＨＣｌ溶液に浸漬処理して得られる炭素材料１（ＨＣｌ処理ＣａＣｌ2 炭）についても、硝酸性窒素の吸着に使用後、濃いＫＣｌ（またはＮａＣｌ）溶液で洗浄し、さらに水洗いすることにより、再生することが確認された。また、ＨＣｌ溶液への浸漬処理によって向上したＨＣｌ処理ＣａＣｌ2 炭の硝酸性窒素吸着能は、ＫＣｌ（またはＮａＣｌ）溶液を用いた洗浄と水洗いとを行ってＨＣｌ処理ＣａＣｌ2 炭を繰り返し再生させても持続すること（向上したままであること）が確認された。
【００６３】
次に、前記炭素材料１のフッ化物イオンの吸着性能を調べるために行った試験について説明する。まず、この試験を行うために、上述した硝酸性窒素および亜硝酸性窒素の吸着性能の試験で用いた計七つのサンプル（１）〜（７）をそれぞれ５０ｍｇずつ１組用意した。そして、各サンプルを、フッ化物イオン濃度が５０ｍｇ／Ｌ（５０ｐｐｍ）の溶液５０ｍＬ（標準液）に個別に投入し、２００ｒｐｍ、２０℃の条件下で、１０時間振とう後、標準液中のフッ化物イオンの濃度をそれぞれ測定し、各サンプルによるフッ化物イオンの吸着量を計算した。
【００６４】
図１１は、上記試験によって得られた各サンプルのフッ化物イオン吸着能の比較結果を表す。この図に示す結果から、本発明のサンプルはいずれも高いフッ化物イオン吸着能を持つことがわかる。さらに、（４）のＢａＣｌ2 炭と（５）のＨＣｌ処理ＢａＣｌ2 炭のフッ化物イオンの吸着量を比較し、また、（６）のＣａＣｌ2 炭と（７）のＨＣｌ処理ＣａＣｌ2 炭のフッ化物イオンの吸着量を比較することにより、炭素材料１のフッ化物イオン吸着能をより高めるためには、炭素材料１をＨＣｌ溶液に浸漬する処理（ＨＣｌ処理）を行ったほうがよいことがわかる。しかし、ＨＣｌ処理を行わなくても十分に高いフッ化物イオン吸着能を持った炭素材料１が得られ、この場合には、ＨＣｌ溶液の接触処理を行わない分だけ低いコストで炭素材料１を製造することができる。
【００６５】
次に、フッ化物イオンの吸着に使用された炭素材料１を塩酸（または硫酸）によって再生し、再生された炭素材料１のフッ化物イオン吸着能を調べるために行った再生試験について説明する。
【００６６】
まず、炭素材料１として、木質チップ２を１０重量％のＣａＣｌ2 溶液に浸漬した後７００℃で１時間加熱し炭化させて得られたＣａＣｌ2 炭を２００ｍｇ用意した。そして、このＣａＣｌ2 炭を、フッ化物イオンの濃度が５０ｍｇ／Ｌ（５０ｐｐｍ）の溶液５０ｍＬ（標準液）に投入し、２００ｒｐｍ、２０℃の条件下で、１０時間振とう後、前記標準液中のフッ化物イオンの濃度を測定し、前記ＣａＣｌ2 炭によるフッ化物イオンの吸着量を計算した（初回）。
【００６７】
続いて、前記ＣａＣｌ2 炭を１ｍｏｌ／Ｌの塩酸（または硫酸）で洗浄し、さらに水洗いして再生した。その後、新たに用意した標準液（すなわち、フッ化物イオンの濃度が５０ｍｇ／Ｌの溶液５０ｍＬ）に再生したＣａＣｌ2 炭を投入し、２００ｒｐｍ、２０℃の条件下で、１０時間振とう後、前記標準液中のフッ化物イオンの濃度を測定し、前記ＣａＣｌ2 炭によるフッ化物イオンの吸着量を計算した。そして、このＣａＣｌ2 炭の再生からフッ化物イオンの吸着量の計算までの処理を計３回行った（再生一回目〜三回目）。
【００６８】
上記再生試験の結果、すなわち、ＣａＣｌ2 炭によるフッ化物イオンの吸着量は、
初回      …２２．５ｍｇ／ｇ
再生一回目…２２．４ｍｇ／ｇ
再生二回目…２１．７ｍｇ／ｇ
再生三回目…２１．９ｍｇ／ｇ
であった。以上のことから、フッ化物イオンの吸着に使用した炭素材料１（ＣａＣｌ2 炭）は、濃い塩酸（または硫酸）で洗浄しさらに水洗いすれば再生することが確認された。これは、フッ化物イオンを吸着したＣａＣｌ2 炭を塩酸（または硫酸）で洗浄し、さらに水洗いすることにより、ＣａＣｌ2 炭からフッ化物イオンが除去され、この除去されたフッ化物イオンに代わってＣｌ- （またはＳＯ42- ）が官能基に結合されるためであると考えられる。また、上記再生試験の結果から、炭素材料１（ＣａＣｌ2 炭）は、塩酸（または硫酸）を用いた洗浄と水洗いとを行うことにより再生させれば、フッ化物イオンの吸着に複数回使用することができることも確認された。
【００６９】
次に、炭素材料１として、木質チップ２を１０重量％のＣａＣｌ2 溶液に浸漬した後７００℃で１時間加熱し炭化させ、その後、５ｍｏｌ／ＬのＨＣｌ溶液に浸漬処理して得られたＨＣｌ処理ＣａＣｌ2 炭を用い、このＨＣｌ処理ＣａＣｌ2 炭について上記と同様に再生試験を行った結果を示す。
【００７０】
上記再生試験の結果、すなわち、ＨＣｌ処理ＣａＣｌ2 炭によるフッ化物イオンの吸着量は、
初回      …３２．０ｍｇ／ｇ
再生一回目…３１．５ｍｇ／ｇ
再生二回目…３１．４ｍｇ／ｇ
再生三回目…３１．２ｍｇ／ｇ
であった。以上のことから、炭化後にＨＣｌ溶液に浸漬処理して得られる炭素材料１（ＨＣｌ処理ＣａＣｌ2 炭）についても、フッ化物イオンの吸着に使用後、塩酸（または硫酸）溶液で洗浄し、さらに水洗いすることにより、再生することが確認された。また、ＨＣｌ溶液への浸漬処理によって向上したＨＣｌ処理ＣａＣｌ2 炭のフッ化物イオン吸着能は、塩酸（または硫酸）を用いた洗浄と水洗いとを行ってＨＣｌ処理ＣａＣｌ2 炭を繰り返し再生させても持続すること（向上したままであること）が確認された。
【図面の簡単な説明】
【００７１】
【図１】この発明の一実施の形態に係る陰イオン吸着炭素材料を製造する装置の構成を概略的に示す説明図である。
【図２】（Ａ）は、陰イオン吸着炭素材料の一例を示す図、（Ｂ）は、前記陰イオン吸着炭素材料の加工例を示す図である。
【図３】前記製造装置を用いて前記炭素材料を製造する工程の一例を示す図である。
【図４】（Ａ）〜（Ｄ）は、前記炭素材料の適用例を示す図である。
【図５】（Ａ）〜（Ｃ）は、図３におけるステップＳ２の工程の詳細を示す図である。
【図６】（Ａ）〜（Ｃ）は、図３におけるステップＳ４の工程の詳細を示す図である。
【図７】（Ａ）〜（Ｃ）は、図３におけるステップＳ５の工程の詳細を示す図である。
【図８】（Ａ）〜（Ｄ）は、上記実施形態における硝酸イオン吸着の詳細を示す図、（Ｅ）は、再生後の炭素材料を示す図である。
【図９】前記炭素材料および比較材料の硝酸性窒素・亜硝酸性窒素の吸着量の比較結果を示すグラフである。
【図１０】ステップＳ２におけるＣａＣｌ2 溶液の濃度を変えて作成された炭素材料およびＨＣｌ処理して得られた炭素材料の硝酸性窒素の各吸着量を示すグラフである。
【図１１】前記炭素材料および比較材料のフッ化物イオンの吸着量の比較結果を示すグラフである。
【符号の説明】
【００７２】
１，５    中間体
２        植物からなる原料
３        金属塩化物を含む溶液
４        金属塩化物を含む溶液に接触させる手段
７，１６  乾燥エリア
８        炭化手段
１４      陰イオンの吸着能を高める手段
ＣａＣｌ2 金属塩化物                                                            Ｃａ2+    金属イオン
Ｃｌ-     陰イオン
ＮＯ3 -   吸着対象の陰イオン
【図１】
2006061770.tif 000003
【図２】
2006061770.tif 000004
【図３】
2006061770.tif 000005
【図４】
2006061770.tif 000006
【図５】
2006061770.tif 000007
【図６】
2006061770.tif 000008
【図７】
2006061770.tif 000009
【図８】
2006061770.tif 000010
【図９】
2006061770.tif 000011
【図１０】
2006061770.tif 000012
【図１１】
2006061770.tif 000013